Способ изготовления литейных форм для литья титановых и химически активных сплавов по выплавляемым моделям

1. Способ изготовления литейных форм для литья титановых и химически активных сплавов по выплавляемым моделям, включающий нанесение на лицевой слой прокаленной формы оксидов, химически устойчивых к активным сплавам, сушку и повторное прокаливание формы, отличающийся тем, что на стадии нанесения покрытия на лицевой поверхности формы предварительно создают пленку оксида алюминия, а затем ее пропитывают водными растворами соединений, образующих при прокаливании оксиды, химически устойчивые к активным сплавам, сушат и подвергают термическому разложению солей при температуре, превышающей температуру образования оксидов в результате термохимического превращения используемых для пропитки соединений.
2
3
2. Способ изготовления литейных форм по п. 1, отличающийся тем, что для создания на лицевом слое формы пленки из оксида алюминия, обеспечивающей равномерное нанесение солей на поверхность, используют водный раствор алюмозоля, содержащий 4-8% масс AlO.
3. Способ изготовления литейных форм по п. 1, отличающийся тем, что соединения, образующие оксиды, химически устойчивые к активным сплавам, выбирают из ряда термически-разлагаемых соединений иттрия, магния и циркония.
4. Способ изготовления литейных форм по п. 1, отличающийся тем, что пропитку осуществляют растворами отдельных соединений или их смесей.
5. Способ изготовления литейных форм по п. 1, отличающийся тем, что концентрация компонента в пропиточном растворе не превышает концентрацию насыщения раствора при температуре пропитки.
6. Способ изготовления литейных форм по п. 1, отличающийся тем, что операции пропитки, сушки и последующего термического разложения проводят однократно или несколько раз.